교반기 장착 5 MPa 내압 용기 에 , ( 메트 ) 아크릴산 에스테르 단량체 로서 의 n - 부틸 아크릴 레이트 23 부 및 메틸 메타크릴 레이트 28 부 , 산기 함유 단량체 로서 의 메타크릴산 4 부 , ( 메트 ) 아크릴로니트릴 단량체 로서 의 아크릴로니트릴 24 부 , 가교 성 단량체 로서 의 알릴 메타크릴 레이트 1 . 0 부 , 유화제 로서 의 도데 실 벤젠술폰산 나트륨 1 부 , 이온 교환수 150 부 , 그리고 중합 개시제 로서 의 과 황산칼륨 0 . 5 부 를 넣 어 , 충분히 교반 한 후 , 60 ℃ 로 가온 함 으로써 코 어부 의 중합체 의 중합 을 개시 했 다 . 중합 전화 율 이 96 % 가 된 시점 에서 , 가온 을 계속 하 면서 , 방향 족 비닐 단량체 로서 의 스티렌 19 부 , 산기 함유 단량체 로서 의 메타크릴산 1 부 를 첨가 하 여 쉘 부 의 중합체 의 중합 을 개시 했 다 . 그 후 , 냉각 하 여 중합 반응 을 정지 시킴 으로써 , 코어 쉘 중합체 인 유기 입자 의 수분 산액 을 조제 했 다 . 이 유기 입자 ( 쉘 부 가 코 어부 의 외표 면 을 부분 적 으로 덮 는 코어 쉘 중합체 ) 의 유리 전이 온도 를 상술 한 방법 으로 특정 한 결과 , 70 ℃ 였 다 ( 즉 , 얻 어 진 유기 입자 는 접착성 유기 입자 였 다 . ) .